(57)【特許請求の範囲】
【請求項１】
１本又は２本以上を１組とする複数組のタテ糸を規則的に配列してなるタテ糸群と、２本以上を１組とする複数組のヨコ糸を規則的に配列してなる部位を有するヨコ糸群とを備え、複数のヨコ糸群をタテ方向に隣接配置して前記タテ糸群と交差させて固着してなるメッシュ状織物であって、
前記各ヨコ糸群のタテ方向の両端部にそれぞれ両端を始端として並ぶ１組以上で且つ５組以下のヨコ糸を１組当たり１本で構成すると共に、その他の部分のヨコ糸を１組当り２本以上で構成し、且つ、前記各ヨコ糸群の隣接するタテ方向の端部同士を、前記１組当たり１本で構成されたヨコ糸同士が密着しない状態を含むように、重ね合わせたことを特徴とするメッシュ状織物。
【請求項２】
前記タテ糸及びヨコ糸が、ＺｒＯ2を１４質量％以上含有する耐アルカリ性ガラス繊維で作製されていることを特徴とする請求項１に記載のメッシュ状織物。
【請求項３】
１本又は２本以上を１組とする複数組のタテ糸を規則的に配列してなるタテ糸群をタテ方向に走行させつつ、該タテ糸群に対して、２本以上を１組とする複数組のヨコ糸を規則的に配列してなる部位を有するヨコ糸群を、複数がタテ方向に隣接配置されるように順次供給して、前記タテ糸群と各ヨコ糸群とを順次固着するメッシュ状織物の製造方法であって、
タテ方向の両端部それぞれに両端を始端として並ぶ１組以上で且つ５組以下のヨコ糸を１組当たり１本で構成してなる各ヨコ糸群を、隣接するタテ方向の端部同士が重なり合うように、前記タテ糸群に対して順次供給することを特徴とするメッシュ状織物の製造方法。
【発明の詳細な説明】
【０００１】
【産業上の利用分野】
本発明は、メッシュ状織物及びその製造方法に係り、例えば、構築物の壁用等のモルタルやコンクリート、その他のセメント製品、或いはＦＲＰ製品等に埋設されるメッシュ状織物の改良技術に関する。
【０００２】
【従来の技術】
一般に、建造物の外壁等に使用されるモルタルやコンクリートは、乾燥収縮に起因するクラックの発生確率が高く、この種のクラックを長期に亘って放置したならば、モルタルやコンクリートの表面から裏面までクラックが徐々に拡大し、その一方の面からの水の侵入や漏水を招き、耐久性の阻害要因となる。そこで、従来より、モルタルやコンクリート中に、ガラス繊維からなるメッシュ状織物を埋設して、外壁等の補強効果を確保しつつクラックの拡大を防止することが実用に供せられている。
【０００３】
このメッシュ状織物の一種として、長尺な複数のタテ糸を所定ピッチで並列状に配列してなるタテ糸群と、該タテ糸よりも短尺な複数のヨコ糸を所定ピッチで配列してなるヨコ糸群とを交差させ、熱硬化性樹脂等により固着してなる織物が公知となっている。この場合、タテ糸群の長さに対応させてヨコ糸群の幅（タテ方向の幅）を広くしようとすれば、製織機の不当な大型化や複雑化を引き起こすため、ヨコ糸群の幅は適度に狭くする必要がある。そのため、この種のメッシュ状織物においては、単一又は一対のタテ糸群に対して、複数のヨコ糸群がその幅方向（タテ方向）に隣接して配置されるのが通例である。
【０００４】
このメッシュ状織物の製造方法を概略的に説明すると、図４に示すように、矢印Ｘ方向（タテ方向）に走行する一対のタテ糸群１の相互間隙間に、走行方向と直交する矢印Ｙ方向にヨコ糸群（ヨコウェブ）２を所定長さに切断しつつ供給し、相互に隣接して配置させた複数のヨコ糸群２を一対のタテ糸群１により挟持させた状態で両糸群１、２を固着することが行われる。
【０００５】
そして、この種のメッシュ状織物に関しては、厚みを薄くした上で高強度特性を確保できることが、モルタルやコンクリートの補強素材の特質として好ましいため、このような要請に応じるべく、２本または３本等の複数本の糸を幅方向に密着させ、これをタテ糸１組やヨコ糸１組として使用することが行われている。
【０００６】
【発明が解決しようとする課題】
しかしながら、２本又は３本等を１組としてよこ糸を使用する態様によれば、複数組のヨコ糸を所定ピッチで配列してなるヨコ糸群２が、上述の製造方法によりその幅方向に複数隣接して配置されることに起因して、以下に示すような問題が生じる。
【０００７】
すなわち、走行しているタテ糸群１に対してヨコ糸群２を供給する過程においては、タテ糸群１の走行速度とヨコ糸群２の供給タイミングとを厳格にマッチングさせることが困難であるため、先行するヨコ糸群２と後続のヨコ糸群２とが正規の位置に隣接配置されない場合がある。これは、先行のヨコ糸群２と後続のヨコ糸群２とがタテ糸群１に供給され且つ隣接配置される場合に、両ヨコ糸群２，２の幅方向相対位置にバラツキが生じることによる。
【０００８】
具体例を述べると、図５に示すように、例えばヨコ糸４が２本で１組とされている場合に、先行のヨコ糸群２の端部と後続のヨコ糸群２の端部とが相互に重なり合う事態が生じると、双方のヨコ糸群２，２の端部に存する２本１組のヨコ糸４が相互に密着し、結果的に４本のヨコ糸４が密着することになる。また、図例では、この種の密着部６が２箇所に形成されているが、ヨコ糸４の幅（太さ）或いは配列ピッチが図示のものと相違すれば、この２箇所の密着部が更に相互に密着し、結果的に８本のヨコ糸４が密着する事態をも招く。
【０００９】
このような事態が生じると、モルタルやコンクリート中にこのメッシュ状織物を埋設しても、前記密着部６にはモルタル等が浸透せず、これが原因となってメッシュ状織物とモルタル等との間に剥離が生じ、充分な補強作用を営めないばかりでなく、剥離部分の周辺に依然としてクラック発生或いはその拡大の虞が残存する。
【００１０】
また、これとは逆に、先行のヨコ糸群２の端部と後続のヨコ糸群２の端部とが不当に離反した場合には、図６に示すように、複数ピッチ分に対応する領域にヨコ糸４の不在部分７が生成され、これに起因して補強効果が低減すると共に、クラック発生や拡大の抑止効果も薄れる。
【００１１】
なお、以上のような問題は、上述の建造物の外壁等に限らず、この種のメッシュ状織物が埋設されるその他のセメント製品やＦＲＰ製品等についても同様にして生じ得る。
【００１２】
本発明は、上記事情に鑑みてなされたものであり、タテ糸群と交差した状態で相互に隣接配置される各ヨコ糸群の幅方向相対位置（タテ方向相対位置）にバラツキが生じても、ヨコ糸の不当な密着及び不当な不存在の発生を回避できるようにして、モルタルやコンクリート等に対する補強効果並びにクラック発生の抑止効果を確実に得ることが可能なメッシュ状織物及びその製造方法を提供することを技術的課題とする。
【００１３】
【課題を解決するための手段】
上記技術的課題を達成するためになされた本発明は、１本又は２本以上を１組とする複数組のタテ糸を規則的に配列してなるタテ糸群と、２本以上を１組とする複数組のヨコ糸を規則的に配列してなる部位を有するヨコ糸群とを備え、複数のヨコ糸群をタテ方向に隣接配置して前記タテ糸群と交差させて固着してなるメッシュ状織物であって、前記各ヨコ糸群のタテ方向の両端部にそれぞれ両端を始端として並ぶ１組以上で且つ５組以下のヨコ糸を１組当たり１本で構成すると共に、その他の部分のヨコ糸を１組当り２本以上で構成し、且つ、前記各ヨコ糸群の隣接するタテ方向の端部同士を、前記１組当たり１本で構成されたヨコ糸同士が密着しない状態を含むように、重ね合わせたことに特徴づけられる。
【００１４】
ここで、前記タテ糸１組の本数は、単一のタテ糸の太さや配列ピッチに応じて相違させる必要があるが、１〜５本程度であることが好ましく、より好ましくは２本又は３本とされる。また、前記ヨコ糸１組の本数も、単一のヨコ糸の太さや配列ピッチに応じて相違させる必要があるが、２〜５本程度であることが好ましく、より好ましくは２本又は３本とされる。
【００１５】
このような構成によれば、ヨコ糸群は、タテ方向の両端部にそれぞれ両端を始端として並ぶ１組以上で且つ５組以下の組のみが１組当たり１本のヨコ糸で構成され、その他の部分は、１組当たり２本以上のヨコ糸で構成されることから、隣接する各ヨコ糸群のタテ方向の端部同士を重ね合わせた際に、ヨコ糸が相互に密着していない場合には、単一のヨコ糸群におけるヨコ糸配列ピッチ以下のピッチでヨコ糸が１本ずつ並ぶことになり、各ヨコ糸の相互間には適度な大きさの間隙が形成される。  
【００１６】
以上のような構成を備えたメッシュ状織物を、建造物の外壁等に使用されるモルタルやコンクリート中に埋設した場合には、従来のようなヨコ糸の不当な密着部分及び不当な不存在部分が生成されていないことにより、モルタル等の浸透状態が好適化され、剥離の発生が回避されると共に、強度不足等の問題も効率良く解消する。これにより、モルタルやコンクリート等に対する充分な補強効果を維持しつつ、クラック発生或いはその拡大の抑止効果を得ることが可能となる。
【００１７】
この場合、前記タテ糸及びヨコ糸は、ＺｒＯ2を１４質量％以上含有する耐アルカリ性ガラス繊維で作製されていることが好ましい。この耐アルカリ性ガラス繊維は、セメント中のアルカリ性物質により侵食され難いため、アルカリ性物質による繊維の引張強度の低下を防止でき、モルタルやコンクリートのクラック発生抑止効果を長期に亘って維持することが可能となる。
【００１８】
前記耐アルカリ性ガラス繊維の具体的組成は、質量％で、ＳｉＯ2  ５４〜６５％、ＺｒＯ2  １４〜２５％、Ｌｉ2Ｏ  ０〜５％、Ｎａ2Ｏ  １０〜１７％、Ｋ2Ｏ  ０〜８％、ＲＯ（但し、Ｒは、Ｍｇ、Ｃａ、Ｓｒ、Ｂａ、Ｚｎを表す）０〜１０％、ＴｉＯ2  ０〜７％、Ａｌ2Ｏ3  ０〜２％であり、好ましくは、質量％で、ＳｉＯ2  ５７〜６４％、ＺｒＯ2  １８〜２４％、Ｌｉ2Ｏ  ０．５〜３％、Ｎａ2Ｏ  １１〜１５％、Ｋ2Ｏ  １〜５％、ＲＯ  ０．２〜８％、ＴｉＯ2  ０．５〜５％、Ａｌ2Ｏ3  ０〜１％である。
【００１９】
なお、前記タテ糸及びヨコ糸としては、ガラス繊維ヤーンを用いることが好ましいが、ガラス繊維でなるストランド、ロービング、又はＤＷＲ等を用いるようにしてもよい。
【００２０】
更に、本発明は、１本又は２本以上を１組とする複数組のタテ糸を規則的に配列してなるタテ糸群をタテ方向に走行させつつ、該タテ糸群に対して、２本以上を１組とする複数組のヨコ糸を規則的に配列してなる部位を有するヨコ糸群を、複数がタテ方向に隣接配置されるように順次供給して、前記タテ糸群と各ヨコ糸群とを順次固着するメッシュ状織物の製造方法であって、タテ方向の両端部それぞれに両端を始端として並ぶ１組以上で且つ５組以下のヨコ糸を１組当たり１本で構成してなる各ヨコ糸群を、隣接するタテ方向の端部同士が重なり合うように、前記タテ糸群に対して順次供給することに特徴づけられる。
【００２１】
このような方法によれば、連続的にタテ方向に走行しているタテ糸群に対して、ヨコ糸群を順次供給することにより、複数のヨコ糸群がタテ方向に順次隣接して配置されつつ、タテ糸群と交差した状態で順次固着されていく。この場合、ヨコ糸群は、上述の場合と同様に、タテ方向の両端部それぞれに両端を始端として並ぶ１組以上で且つ５組以下の組のみが１組当たり１本のヨコ糸で構成され、その他の部分は、１組当たり２本以上のヨコ糸で構成されている。そして、このヨコ糸群の供給に際しては、タテ方向に隣接する各ヨコ糸群の端部同士が重なり合うように供給されることから、当該端部においては、２本以上のヨコ糸が密着することはなく、しかも単一のヨコ糸群のヨコ糸配列ピッチよりも大きな間隙が形成されることもない。すなわち、従来は、隣接配置されるヨコ糸群のタテ方向の端部をぴったりと合わせようとするため、両ヨコ糸群のタテ方向の相対位置にバラツキが生じた場合には、当該端部で、ヨコ糸が２本を超えて密着したり或いは離れたりする現象が起こる。これに対して、本発明は、隣接配置されるヨコ糸群のタテ方向の端部同士を重ねるため、両ヨコ糸群のタテ方向の相対位置にバラツキが生じたとしても、当該端部で、ヨコ糸が２本を超えて密着したり或いは離れることがない。  
【００２２】
このような方法により製造されたメッシュ状織物をモルタルやコンクリート中に埋設した場合にも、上述の場合と同様に、充分な補強効果を維持しつつ、クラック発生や拡大の抑止効果を得ることが可能となる。
【００２３】
【発明の実施の形態】
以下、本発明の実施形態を図面に基づいて説明する。図１は、この実施形態に係るメッシュ状織物の構成要素であるヨコ糸群を示す要部拡大正面図、図２及び図３はそれぞれ、この実施形態に係るメッシュ状織物の各形態を示す要部拡大正面図である。なお、以下の説明において、従来の技術の欄などで既に述べたものと共通の構成要件については同一符号を付してその詳細な説明を省略する。また、既に参酌した図４をも参照して説明を加えることとする。
【００２４】
図１に示すように、この実施形態に係るメッシュ状織物５のヨコ糸群２は、２本を１組とする複数組Ａ1〜Ａn3のヨコ糸４が所定のピッチで並列状に配列されると共に、タテ方向の両端部にそれぞれ存する２組、つまりタテ方向の一端部に存する２組ａ1，ａ2と他端部に存する２組ａn1，ａn2とについては、１組当たり１本のヨコ糸４が前記所定のピッチで配列されている。ここで、上記の「タテ方向の両端部にそれぞれ存する２組」とは、「タテ方向の両端部にそれぞれ両端を始端として並ぶ２組」を意味する。また、以下の説明では、便宜上、「タテ方向の端部」を、単に「端部」という。
【００２５】
この場合、ヨコ糸４の全組の配列ピッチ（目間隔）は、この実施形態では５ｍｍに設定されているが、例えば３〜２０ｍｍの範囲内であればよく、好ましくは、３〜１０ｍｍの範囲内に設定される。また、このヨコ糸群２のタテ方向寸法Ｓは、この実施形態では１０００ｍｍに設定されている。そして、このヨコ糸群２は、メッシュ状織物５の製造時には、塗布された熱硬化性樹脂によってタテ方向につながれ、１枚のウェブとして取り扱われるようになっている。なお、タテ糸群１は、この実施形態では、複数の全ての組Ｂ1〜Ｂnが１組当たり２本のタテ糸３で構成され、各組の配列ピッチは前記ヨコ糸群２の場合と略同一に設定されている（図２及び図３参照）。
【００２６】
ここで、図４を参照して、メッシュ状織物５の製造方法を説明すると、一対のタテ糸群１は、タテ方向に長尺であって、例えば分速４００００ｍｍでタテ方向に連続走行している。一方、ヨコ糸群２（ヨコウェブ）は、走行する一対のタテ糸群１の相互間に、該タテ糸群１の幅に対応した長さに切断されつつ間欠的に供給される。
【００２７】
そして、タテ糸群１に間欠的に供給されるヨコ糸群２は、複数が相互に隣接した状態となるようにタテ糸群１と交差状に配置されていくが、この供給に際しては、ヨコ糸群２の端部、つまり１組当たり１本とされている部分が、相互に重なり合うように、各ヨコ糸群２の供給が順々に行われる。この供給後においては、ヨコ糸群２が一対のタテ糸群１に挟まれた状態で順次熱処理を受けることにより、タテ糸群１とヨコ糸群２との各交差部が熱硬化性樹脂によって固着（接着）された状態となり、更にこれが固化することによりメッシュ状織物５が得られる。
【００２８】
このようにして得られたメッシュ状織物５は、例えば図２に示すように、先行のヨコ糸群２の端部に存する２組ａ1，ａ2中の１組ａ1のヨコ糸４と、後続のヨコ糸群２の端部に存する２組ａn1，ａn2中の１組ａn2のヨコ糸４とが密着した場合であっても、ヨコ糸各組の相互間には、前記所定ピッチに対応する各間隙が形成される。
【００２９】
また、例えば図３に示すように、先行のヨコ糸群２の端部に存する２組ａ1，ａ2のヨコ糸４と、後続のヨコ糸群２の端部に存する２組ａn1，ａn2のヨコ糸４とが密着しない状態となった場合には、重なり部分におけるヨコ糸各組の相互間に、前記所定ピッチよりも小さい間隙が複数箇所（図例では３箇所）に形成される。この場合、間隙が前記所定ピッチよりも小さくなっている部分は、ヨコ糸４が１本ずつ並んでいるのみであって、単位面積当たりのヨコ糸４の占有率が増加している訳ではなく、間隙が適度に分散された状態となっているため、モルタル等の浸透を阻害する要因にはならない。
【００３０】
従って、メッシュ状織物５が、図２に示す状態、又は図３に示す状態、若しくはこれらの中間に対応する状態の何れであっても、２つのヨコ糸群２，２の重なり部分には、好適な状態で間隙が形成されることになる。これを勘案すれば、タテ糸群１に対するヨコ糸群２の供給時において、先行のヨコ糸群２に対して後続のヨコ糸群２が２ピッチ分程度の供給位置誤差（バラツキ）を伴っていても、双方のヨコ糸群２の重なり部分には常に適度な間隙が形成され、不当なヨコ糸４の密着部分や不当なヨコ糸４の不存在部分が生じ得なくなる。
【００３１】
このような特質を備えたメッシュ状織物５は、構築物の壁用等のモルタルやコンクリート、その他のセメント製品、或いはＦＲＰ製品等に埋設される。
【００３２】
なお、この実施形態に係るメッシュ状織物５は、上述のような製造方法を採用している関係上、複数組Ｂ1〜Ｂnのタテ糸３が各組毎にヨコ糸群２の表側と裏側とに交互に配列された状態となっている。
【００３３】
また、この実施形態では、タテ糸群１及びヨコ糸群２の各組の配列が等間隔である場合を例示したが、この配列は完全な等間隔である必要がなく、多少の配列誤差があったとしても、略等間隔で規則的に配列されていればよい。例えば、タテ糸群１について考察すれば、上述のように一対のタテ糸群１，１をヨコ糸群２の表側と裏側とに配列させる過程において、両タテ糸群１，１の相互間に相対的なズレが生じていると、タテ糸各組の相互間における各間隙は、相対的に大きな間隙と小さな間隙とが交互に存在することになるが、このような状態であっても、本発明を適用する上で何ら支障が生じるものではない。
【００３４】
【発明の効果】
以上のように本発明に係るメッシュ状織物によれば、複数本のヨコ糸を１組とするヨコ糸群について、タテ方向の両端部にそれぞれ両端を始端として並ぶ１組以上で且つ５組以下の組のヨコ糸を１組当たり１本で構成し、且つ、タテ糸群に対して、隣接する各ヨコ糸群の端部同士を重ね合わせて固着しているから、その重ね合せ部で仮にヨコ糸がタテ方向に密着していても、或いは密着していなくても、その重ね合せ部に、従来のような不当なヨコ糸の密着部分及び不当なヨコ糸の不存在部分が形成されることはない。
【００３５】
従って、このメッシュ状織物をモルタルやコンクリート等に埋設した場合には、モルタル等の浸透状態が改善されて剥離が生じ難くなると共に、強度不足等の不具合が効率良く回避され、この結果、モルタルやコンクリート等に対する充分な補強効果を維持しつつ、クラック発生や拡大の抑止効果を得ることができる。
【００３６】
そして、タテ糸及びヨコ糸を、ＺｒＯ2を１４質量％以上含有する耐アルカリ性ガラス繊維で作製することにより、セメント中のアルカリ性物質による侵食が抑制されて、繊維の引張強度が高強度に維持されると共に、モルタルやコンクリート等におけるクラック発生の抑止効果が長期に亘って維持される。
【００３７】
また、本発明に係るメッシュ状織物の製造方法によれば、走行するタテ糸群に対して、上記と同様の構成とされたヨコ糸群を、隣接する端部同士が重なり合うように順次供給して固着するものであるから、その重なり部分で２本以上のヨコ糸が密着すること、及び正規のヨコ糸配列ピッチよりも大きな間隙が形成されることを回避でき、この製造方法によるメッシュ状織物を使用することにより、モルタルやコンクリート等に対する充分な補強効果を維持しつつ、クラック発生や拡大の抑止効果を得ることができる。
【図面の簡単な説明】
【図１】本発明の実施形態に係るメッシュ状織物の構成要素であるヨコ糸群を示す要部拡大正面図である。
【図２】本発明の実施形態に係るメッシュ状織物の一形態を示す要部拡大正面図である。
【図３】本発明の実施形態に係るメッシュ状織物の他の形態を示す要部拡大正面図である。
【図４】本発明の実施形態に係るメッシュ状織物の製造状況を概略的に示す斜視図である。
【図５】従来のメッシュ状織物を示す要部拡大正面図である。
【図６】従来のメッシュ状織物を示す要部拡大正面図である。
【符号の説明】
１      タテ糸群
２      ヨコ糸群
３      タテ糸
４      ヨコ糸
５      メッシュ状織物
【図１】
0004702691.tif 000002
【図２】
0004702691.tif 000003
【図３】
0004702691.tif 000004
【図４】
0004702691.tif 000005
【図５】
0004702691.tif 000006
【図６】
0004702691.tif 000007